(57)【特許請求の範囲】
【請求項１】
引張強度１５．０ｇ／デニール以上、トータルデニール５０デニール以上の高強力マルチフィラメント糸を電気開繊した合成繊維フィラメント糸中に短繊維を供給することにより得られる複合糸で被覆してなる被覆複合糸条を含有することを特徴とする延縄用ロープ。
【請求項２】
合成繊維フィラメント糸が複合糸条で分散していることを特徴とする請求項１記載の延縄用ロープ。
【請求項３】
高強力マルチフィラメント糸が、高分子量ポリエチレン繊維もしくはアラミド繊維からなることを特徴とする請求項１記載の延縄用ロープ。
【請求項４】
樹脂で被覆されてなることを特徴とする請求項１記載の延縄用ロープ。
【発明の詳細な説明】
【０００１】
【産業上の利用分野】
本発明は延縄漁法用の幹縄及び技縄等の延縄用ロープに関する。
【０００２】
【従来の技術】
従来、ナイロン、ビニロン、ポリエステル繊維等の同成繊維の延縄ロープは破断強度が８〜１１ｇ／デニール程度のものであり、マグロ用延縄ロープとしての強力を得るためには、太くせざるをえなかった。又、釣針や金具類との連結、耐屈曲疲労性、耐摩耗性を良くするために、紡績糸１００％で作ることはますますロープ径を太く重量を重くする結果となっていた。又、長繊維のみで延縄ロープを作ると破断強力の面からすれば優れているため紡績糸ロープに比べてロープ径は細く出来るが上述の釣針や金具類との連絡部ですべり易くなる。更に耐摩耗性に於いてロープ表面に毛羽がないために魚が釣に掛かった時の巻き揚げ時のロープと接する治具や機械の一部でこすられて表面が破れとしまうことが問題であった。又長繊維１００％はすべり易い特性も備えているためにスリップし易く巻上げ作業能率低下となっていた。
【０００３】
【発明が解決しようとする課題】
紡績糸１００％の延縄ロープに於ける強力増加のためのロープ径が太くなってしまうことや長繊維糸１００％の延縄ロープに於ける対金具との連結不良や耐摩耗性やストップを解決しようとするものである。
【０００４】
【課題を解決するための手段】
本発明者は延縄ロープとしての強力を十分に保持しながらロープ径を太くすることなく金具類との連結を良くし耐摩耗性やスリップを向上するものである。すなわち本発明は、引張強度１５．０ｇ／デニール以上、トータルデニール５０デニール以上の高強力マルチフィラメント糸を電気開繊した合成繊維フィラメント糸中に短繊維を供給することにより得られる複合糸で被覆してなる被覆複合糸条を含有することを特徴とする延縄用ロープ。合成繊維フィラメント糸が複合糸条で分散していることを特徴とする請求項１記載の延縄用ロープ。高強力マルチフィラメント糸が、高分子量ポリエチレン繊維もしくはアラミド繊維からなることを特徴とする請求項１記載の延縄用ロープ。樹脂で被覆されてなることを特徴とする請求項１記載の延縄用ロープ。である。
【０００５】
ここに述べる合成繊維マルチフィラメントの高強力糸とはポリエステル繊維、ポリアミド繊維、アラミド繊維、ホリビニルアルコール繊維、アクリル繊維、ポリアリレート繊維、ポリオレフィン繊維、ポリイミド繊維などが挙げられるが、特に重量平均分子量が５０万以上の高分子量ポリエチレン繊維もしくは、アラミド繊維が好ましい。また強度は１５．０ｇ／ｄ以上を保持している必要がある。高強力糸の強度が１５ｇ／ｄ未満であると、従来のナイロンやポリエステル、ビニロンなどの強度８〜１０ｇ／ｄの長繊維１００％で作られた延縄ロープと破断強力で大差なくなる。これは外側を被覆している合成繊維が延縄ロープ全体としての強力にあまり寄与していない為である。高強力糸としてより望ましくは２０ｇ／ｄ以上の素材が良い。
【０００６】
又、トータルデニールが５０デニール未満の糸を使うことは高強力糸束を得るためには集束するために余計な集束のための工程を必要とするのでコストも高くなり好ましいとは言えない。望ましくは２５０デニール以上、更に望ましくは５００デニール以上が良い。
【０００７】
次に、上記高強力マルチフィラメント糸を被覆する複合糸について述べる。
複合糸は短繊維と合成繊維フィラメント糸から構成されてなる。短繊維のみからなる複合糸は、耐屈曲疲労性が十分でなく又、腰のないロープとなって使用上、放縄時に問題となる。
逆にフィラメント糸のみからなる複合糸は、耐摩耗性が劣る。合成繊維マルチフィラメントは、ポリエステル、ポリアミド等が使用でき、強度は６．５ｇ／ｄ以上、単糸デニールは１．０デニール以上が望ましい。
一方、短繊維は、ポリエステルやポリアミド等の合成繊維や綿や羊毛等の天然繊維が使用できるが、強度は３．０ｇ／ｄ以上、単糸デニールは１．０デニール以上、繊維長は５０ｍｍ以上が望ましい。複合糸中における短繊維の占める割合は、全体の５〜５０重量％が好ましい。
【０００８】
更に、合成繊維フィラメント糸は複合糸中で繊維の断面方向から見ると分散している状態のものが望ましい。
係る複合糸の製造法の一例として、電気開繊した合成繊維フィラメント糸中に短繊維フリースを供給することに得られる。
得られた複合糸は、繊維表面に多数の毛羽を有しており、耐摩耗性に富んだ複合糸となり、延縄用ロープとして使用するに際し取扱い性に優れたものとなる。
【０００９】
次に本発明の延縄用ロープの製造法の一例を説明する。
高強力マルチフィラメント糸を芯糸とし、１本もしくは複数本の上記複合糸を被覆し、被覆複合糸とした包撚糸を製造し、該包撚糸を複数本撚り合せてストランドとする。更に該ストランドを更に複数本撚合せてロープを製造する。得られたロープに熱処理を施して撚を固定した後、好ましくはキンク防止や取扱い性を向上せしめるべく樹脂を付与し、ロープに樹脂を被覆して延縄用ロープを製造する。
【００１０】
【実施例】
（実施例１）
被覆合成繊維としてポリエステルマルチフィラメントの１５００デニール１９０フィラメント（強度８．５ｇ／ｄ）の無撚りのものに開繊促進ホイルを追油で付与したものを開繊ノズル中に導き、高電圧発生装置より導いた１０ｋｖの電圧にて開繊ノズル下でフィラメントを開繊した。ここにポリエステルステープルの２．５デニール５１ｍｍカット長（強度５ｇ／デニール）の綿の粗糸巻よりフリース状にドラフトしたものを先の開繊したフィラメントへフィラメントの重量の９％になるように供給し、Ｚ撚をかけた。次にこの複合糸の９本と高強力糸として超高強力ポリエチレンマルチフィラメント１６００デニール（強度３０ｇ／ｄ）６本とをポリエステル複合糸が外側になって高強力糸６本を包み込むようにフライヤー式撚糸機にてＳ撚方向で１１．５回／１０ｃｍの撚りを加えて撚糸を得た。次にこの撚糸したものを１組とした３組のものをストランダ（細紐用撚糸機）にてＺ撚で６．８回／１０ｃｍの撚を加えて３つ打の細いロープを得た。これを更にウレタン系の樹脂をロープ重量に対して５％相当の付与量となるよう樹脂加工をして延縄用ロープとした。
得られた延縄用ロープは腰があり、しかもロープ表面に毛羽を有するもので取扱い性に優れものとなった。
【００１１】
（比較例１）
被覆合成繊維としてポリエステルマルチフィラメントの１５００デニール１９０フィラメント（強度８．５ｇ／ｄ）の無撚糸の９本と高強力糸として超高強力ポリエステルマルチフィラメントの１６００デニール（強度３０ｇ／ｄ）６本とをポリエステルマルチフィラメントが外側になって高強力糸６本を包み込むようにフライヤー撚糸機にてＳ撚方向で１１．８回／１０ｃｍを加えて撚り糸を得た。次にこの撚り糸を１組とした３組をストランダにてＺ撚で７回／１０ｃｍの撚を加えると３つ打の細いロープを得た。これを実施例１同様に樹脂処理をした。得られた延縄用ロープは表面にも毛羽を有せず耐摩耗性が劣るものとなった。
【００１２】
（比較例２）
実施例１において使用した高強力糸に代えてポリエチレンマルチフィラメント１５００デニール１９０フィラメント（強度８．５ｇ／ｄ）を使用した以外は実施例１と同様に延縄用ロープを製造した。
得られたロープは強力に劣るものとなった。
【００１３】
以上の結果を表１に示すが、その測定法は以下の通りである。
耐摩耗性
試験機：ロープ摩耗試験機
摩耗子：菱目型硬質仕上
ストローク数  ５０／分
回転数        ２５回／分
荷重          ７ｋｇ
強伸度  ＪＩＳ  Ｌ  １０１３準用
試験機        定速伸長形
標線間距離    ２０ｃｍ
引張速度      ２０ｃｍ／分
ロープ径：ノギスで測定し、小数点第２位を四捨五入した。
【００１４】
【表１】
0003606334.tif 000002
【００１５】
【発明の効果】
本発明によると、破断強力及び耐摩耗性に優れ且つ適度な腰を有する取扱い性にすぐれた延縄用ロープを提供することを可能とした。